ШИХТОВОЙ СОСТАВ ГЛАЗУРИ
CHARGE COMPOSITION OF GLASING

Изобретение относится к технологии силикатов и касается шихтовых составов глазурей для нанесения на керамический кирпич.
Известен шихтовой состав глазури, включающий, мас.%: стекло (фритту), глину 2,5-3,5; шлак 66,5-77,5 [1].
Задача изобретения состоит в снижении температуры обжига глазури.
Технический результат достигается тем, что шихтовой состав глазури, включающий стекло, глину, дополнительно содержит плавиковый шпат при следующем соотношении компонентов, мас.%.: стекло 81-85; глина 3-4; плавиковый шпаг 12-15.
В таблице приведены варианты шихтового состава глазури.
Таблица
Компоненты
Содержание в составах, мас.%:
№1
№2
№3
Стекло
85
83
81
Глина
3
3,5
4
Плавиковый шпат
12
13,5
15
В качестве стекла может быть использован взятый в любых соотношениях бой любого силикатного стекла (листового оконного, тарного, сортового и др.), плавящегося при температуре 600-1000°С. Используют глину, применяемую в производстве кирпича.
Получение глазури поясняется следующим примером.
Подготавливают и дозируют компоненты. Бой стекла и плавиковый пшат смешивают и сплавляют в интервале температур 1200-1350°С. Расплав гранулируют в воду. Полученную фритту размалывают с добавкой глины до полного прохождения через сетку №008. К полученной массе добавляют воду и тщательно перемешивают. Влажность глазурной суспензии принимают 45-55%. Готовую глазурную суспензию наносят на поверхность обожженного керамического кирпича, сушат на воздухе и обжигают при температуре 750-950°С.
Источник информации
1. SU 1328322, 1987.